(57)【要約】【課題】分散度が十分高く、タイヤ用ゴム部材に均一な粘着力を十分に付与することができるジョイント糊を製造することができるジョイント糊の製造方法を提供する。【解決手段】空気入りタイヤの製造に際して、タイヤ用ゴム部材のジョイント部に塗布して、ジョイント部における粘着力を付与するジョイント糊の製造方法であって、天然ゴムを含有するジョイント糊用ゴム組成物を、有機溶剤に浸漬して膨潤させる浸漬工程と、混練機を用いて、常温下、膨潤したジョイント糊用ゴム組成物を混練して、ジョイント糊用ゴム組成物にせん断力を加えながら有機溶剤中に分散させる混練工程とを備えているジョイント糊の製造方法。【選択図】図１
2019123178.tif 000002
【特許請求の範囲】
【請求項１】
空気入りタイヤの製造に際して、タイヤ用ゴム部材のジョイント部に塗布して、ジョイント部における粘着力を付与するジョイント糊の製造方法であって、
天然ゴムを含有するジョイント糊用ゴム組成物を、有機溶剤に浸漬して膨潤させる浸漬工程と、
混練機を用いて、常温下、膨潤した前記ジョイント糊用ゴム組成物を混練して、前記ジョイント糊用ゴム組成物にせん断力を加えながら前記有機溶剤中に分散させる混練工程とを備えていることを特徴とするジョイント糊の製造方法。
【請求項２】
前記浸漬工程における前記ジョイント糊用ゴム組成物の浸漬時間が、８〜８５時間であることを特徴とする請求項１に記載のジョイント糊の製造方法。
【請求項３】
前記混練工程における前記膨潤したジョイント糊用ゴム組成物の混練時間が、５〜１５時間であることを特徴とする請求項１または請求項２に記載のジョイント糊の製造方法。
【請求項４】
前記混練工程が、ニーダーを回転数１５〜２０ｒｐｍで稼働させて混練する工程であることを特徴とする請求項１ないし請求項３のいずれか１項に記載のジョイント糊の製造方法。
【請求項５】
さらに、前記混練工程において得られた混練物に、前記有機溶剤を添加して、常温下で撹拌する撹拌工程を備えていることを特徴とする請求項１ないし請求項４のいずれか１項に記載のジョイント糊の製造方法。
【請求項６】
前記撹拌工程が、５〜１５時間撹拌を行う工程であることを特徴とする請求項５に記載のジョイント糊の製造方法。
【請求項７】
前記撹拌工程の後に、前記有機溶剤をさらに添加して、常温下で撹拌し、所定の粘度に調整する粘度調整工程を備えていることを特徴とする請求項５または請求項６に記載のジョイント糊の製造方法。
【請求項８】
前記粘度調整工程が、粘度を６０〜７０ｍＰａ・ｓに調整する工程であることを特徴とする請求項７に記載のジョイント糊の製造方法。
【請求項９】
前記浸漬工程の手前に、
前記ジョイント糊用ゴム組成物を混練するゴム組成物混練工程と、
混練された前記ジョイント糊用ゴム組成物を、複数の円形の吐出口を有するダイプレートから棒状に押出す押出工程と、
棒状に押出された前記ジョイント糊用ゴム組成物を冷却する冷却工程と、
冷却された前記ジョイント糊用ゴム組成物を所定の寸法でカットして、円柱状のゴムペレットに細分化する細分化工程とを備えていることを特徴とする請求項１ないし請求項８のいずれか１項に記載のジョイント糊の製造方法。
【請求項１０】
前記ジョイント糊用ゴム組成物を押出すダイプレートの吐出口の径が、３〜６ｍｍであることを特徴とする請求項９に記載のジョイント糊の製造方法。
【請求項１１】
前記細分化工程が、ロータリーカッターを用いて、前記ジョイント糊用ゴム組成物を、径３〜６ｍｍ、長さ５〜１０ｍｍのゴムペレットに加工する工程であることを特徴とする請求項９または請求項１０に記載のジョイント糊の製造方法。
【請求項１２】
前記有機溶剤に、トルエンまたはナフサを用いることを特徴とする請求項１ないし請求項１１のいずれか１項に記載のジョイント糊の製造方法。
【発明の詳細な説明】
【技術分野】
【０００１】
本発明は、空気入りタイヤの製造工程において、タイヤ用ゴム部材のジョイント部における接着性の向上を目的として使用されるジョイント糊の分散性を向上させるジョイント糊の製造方法に関する。
【背景技術】
【０００２】
空気入りタイヤの製造工程においては、トレッドゴムなどのシート状ゴム部材を円筒状のドラムに巻回して、両端をジョイントしている。このとき、端面同士が十分に接着されていないと、加硫されて製品タイヤとなった時点でジョイント開きが発生する恐れがあるため、従来より、端面同士の接着性を向上させることを目的として、両端面にジョイント糊を塗布して粘着性を付与してジョイントしている（例えば 、特許文献１）。
【０００３】
このようなジョイント糊は、シート状に加工されたジョイント糊用ゴム組成物を適度な長さに切り取り、有機溶剤中に浸漬して膨潤させた後、加熱しながら撹拌して溶解させることにより製造されている。
【０００４】
図６は、従来のジョイント糊を製造する工程を模式的に説明する図であり、上段（ａ）から下段（ｃ）へと工程が進行していく。まず、図６（ａ）に示すように、ジョイント糊用ゴム組成物１９を加熱しながら押出機１８から押出してシート状に加工した後、冷却ドラム２０で冷却しながら搬送し、ベルトコンベア２２上でオートカッター２１を用いて所定の長さに切り取り、ライナー２３と重ね合わせた状態で巻き取りロール２４に巻き取る。
【０００５】
その後、巻き取られたシートからジョイント糊用ゴム組成物１９を巻出して、図６（ｂ）に示すように、浸漬容器２７に入れ有機溶剤２８中に浸漬する。所定の時間浸漬してジョイント糊用ゴム組成物を膨潤させた後、図６（ｃ）に示すように、有機溶剤２８を吸収して膨潤したジョイント糊用ゴム組成物１９を撹拌装置３２に移し、必要に応じてさらに有機溶剤を添加して加熱しながら撹拌することによりジョイント糊３３を製造している。
【先行技術文献】
【特許文献】
【０００６】
【特許文献１】特開２００６−２４１３４６号公報
【発明の概要】
【発明が解決しようとする課題】
【０００７】
上記した従来のジョイント糊の製造工程においては、加熱して撹拌しているため製造時間を短くでき、その面からは効率的であるが、出来上がったジョイント糊は均一に分散されているとは言えず（分散度が低い）、均一な粘着力を付与することができないという問題があった。
【０００８】
そこで、本発明は、分散度が十分高く、タイヤ用ゴム部材に均一な粘着力を十分に付与することができるジョイント糊を製造することができるジョイント糊の製造方法を提供することを課題とする。
【課題を解決するための手段】
【０００９】
本発明者は、上記課題の解決について鋭意検討を行い、以下に記載する発明により上記課題が解決できることを見出し、本発明を完成させるに至った。
【００１０】
請求項１に記載の発明は、
空気入りタイヤの製造に際して、タイヤ用ゴム部材のジョイント部に塗布して、ジョイント部における粘着力を付与するジョイント糊の製造方法であって、
天然ゴムを含有するジョイント糊用ゴム組成物を、有機溶剤に浸漬して膨潤させる浸漬工程と、
混練機を用いて、常温下、膨潤した前記ジョイント糊用ゴム組成物を混練して、前記ジョイント糊用ゴム組成物にせん断力を加えながら前記有機溶剤中に分散させる混練工程とを備えていることを特徴とするジョイント糊の製造方法である。
【００１１】
請求項２に記載の発明は、
前記浸漬工程における前記ジョイント糊用ゴム組成物の浸漬時間が、８〜８５時間であることを特徴とする請求項１に記載のジョイント糊の製造方法である。
【００１２】
請求項３に記載の発明は、
前記混練工程における前記膨潤したジョイント糊用ゴム組成物の混練時間が、５〜１５時間であることを特徴とする請求項１または請求項２に記載のジョイント糊の製造方法である。
【００１３】
請求項４に記載の発明は、
前記混練工程が、ニーダーを回転数１５〜２０ｒｐｍで稼働させて混練する工程であることを特徴とする請求項１ないし請求項３のいずれか１項に記載のジョイント糊の製造方法である。
【００１４】
請求項５に記載の発明は、
さらに、前記混練工程において得られた混練物に、前記有機溶剤を添加して、常温下で撹拌する撹拌工程を備えていることを特徴とする請求項１ないし請求項４のいずれか１項に記載のジョイント糊の製造方法である。
【００１５】
請求項６に記載の発明は、
前記撹拌工程が、５〜１５時間撹拌を行う工程であることを特徴とする請求項５に記載のジョイント糊の製造方法である。
【００１６】
請求項７に記載の発明は、
前記撹拌工程の後に、前記有機溶剤をさらに添加して、常温下で撹拌し、所定の粘度に調整する粘度調整工程を備えていることを特徴とする請求項５または請求項６に記載のジョイント糊の製造方法である。
【００１７】
請求項８に記載の発明は、
前記粘度調整工程が、粘度を６０〜７０ｍＰａ・ｓに調整する工程であることを特徴とする請求項７に記載のジョイント糊の製造方法である。
【００１８】
請求項９に記載の発明は、
前記浸漬工程の手前に、
前記ジョイント糊用ゴム組成物を混練するゴム組成物混練工程と、
混練された前記ジョイント糊用ゴム組成物を、複数の円形の吐出口を有するダイプレートから棒状に押出す押出工程と、
棒状に押出された前記ジョイント糊用ゴム組成物を冷却する冷却工程と、
冷却された前記ジョイント糊用ゴム組成物を所定の寸法でカットして、円柱状のゴムペレットに細分化する細分化工程とを備えていることを特徴とする請求項１ないし請求項８のいずれか１項に記載のジョイント糊の製造方法である。
【００１９】
請求項１０に記載の発明は、
前記ジョイント糊用ゴム組成物を押出すダイプレートの吐出口の径が、３〜６ｍｍであることを特徴とする請求項９に記載のジョイント糊の製造方法である。
【００２０】
請求項１１に記載の発明は、
前記細分化工程が、ロータリーカッターを用いて、前記ジョイント糊用ゴム組成物を、径３〜６ｍｍ、長さ５〜１０ｍｍのゴムペレットに加工する工程であることを特徴とする請求項９または請求項１０に記載のジョイント糊の製造方法である。
【００２１】
請求項１２に記載の発明は、
前記有機溶剤に、トルエンまたはナフサを用いることを特徴とする請求項１ないし請求項１１のいずれか１項に記載のジョイント糊の製造方法である。
【発明の効果】
【００２２】
本発明によれば、分散度が十分高く、タイヤ用ゴム部材に均一な粘着力を十分に付与することができるジョイント糊を製造することができるジョイント糊の製造方法を提供することができる。
【図面の簡単な説明】
【００２３】
【図１】本発明の一実施の形態においてジョイント糊を製造する工程を模式的に説明する図である。
【図２】本発明の一実施の形態において使用される押出機のダイプレートの口金に形成された吐出口の形状を説明する図である。
【図３】本発明の他の実施の形態においてジョイント糊を製造する工程を模式的に説明する図である。
【図４】本発明の他の実施の形態において使用される押出機のダイプレートの口金に形成された吐出口の形状を説明する図である。
【図５】本発明の他の実施の形態において細分化されたゴムペレットの側面図である。
【図６】従来のジョイント糊を製造する工程を模式的に説明する図である。
【発明を実施するための形態】
【００２４】
［１］本発明に至る経緯
本発明の実施の形態について説明する前に、本発明を完成するに至った経緯について説明する。
【００２５】
前記したように、従来のジョイント糊の製造方法では、ジョイント糊用ゴム組成物を有機溶剤中に浸漬して膨潤させた後、加熱しながら撹拌することによりジョイント糊を製造しているが、この方法では、ジョイント糊用ゴム組成物の有機溶剤中への分散性は十分とは言えず、ジョイント部を均一に接着できない場合があった。
【００２６】
本発明者は、従来の方法では、何故に、分散度が上がらないのか、その原因について、種々の実験と検討を行った結果、加熱しながらの撹拌ではゴムが熱でスコーチが進み固形化するために、ジョイント糊用ゴム組成物が十分に潰れず、十分な分散度が得られていないことが分かった。
【００２７】
この知見に基づき、本発明者は、分散度の向上についてさらに検討を行い、その結果、分散度が十分高いジョイント糊を得るためには、熱をかけずに時間をある程度かけてジョイント糊を製造する必要があることが分かり、本発明を完成するに至った。
【００２８】
具体的には、天然ゴムを含有するジョイント糊用ゴム組成物を、有機溶剤に浸漬して膨潤させた後、混練機を用いて、常温下、時間をかけて、膨潤したジョイント糊用ゴム組成物にせん断力を加えながら混練することにより、分散度が十分高く、タイヤ用ゴム部材に均一な粘着力を十分に付与することができるジョイント糊が得られることが分かった。
【００２９】
［２］本発明の実施の形態
１．本発明の基本的な実施の形態
最初に、本発明の基本的な実施の形態について説明する。
【００３０】
本発明に係るジョイント糊の製造方法は、以下の工程を備えていることを特徴としている。
・浸漬工程：天然ゴムを含有するジョイント糊用ゴム組成物を、有機溶剤に浸漬して膨潤
させる工程
・混練工程：混練機を用いて、常温下、膨潤したジョイント糊用ゴム組成物を混練して、
ジョイント糊用ゴム組成物にせん断力を加えながら有機溶剤中に分散させる
工程
【００３１】
本発明は、天然ゴムを含有するジョイント糊用ゴム組成物を有機溶剤に浸漬して膨潤させる浸漬工程を備えている点においては、従来と同様であるが、上記した通り、膨潤したジョイント糊用ゴム組成物を、常温下、好ましくは５〜１５時間、より好ましくは５〜１０時間と適切な時間をかけて混練して、ジョイント糊用ゴム組成物にせん断力を加えながら有機溶剤中に分散させる混練工程を備えている点において、従来の方法とは異なっている。
【００３２】
このように、熱をかけずに時間をある程度かけながら膨潤したジョイント糊用ゴム組成物にせん断力を加えることにより、有機溶剤を吸収して膨潤したジョイント糊用ゴム組成物を有機溶剤中に十分に分散させて（高い分散度）、ジョイント糊用ゴム組成物の固形物が残らず、均一なジョイント糊を得ることができ、このようなジョイント糊を使用することにより、タイヤ用ゴム部材に均一な粘着力を十分に付与することができる。
【００３３】
なお、上記した浸漬工程における浸漬時間についても好ましくは８〜８５時間、より好ましくは１２〜８０時間と適切な時間をかけた場合、ジョイント糊用ゴム組成物を十分に膨潤させることができ、より高い分散度のジョイント糊を得ることができる。
【００３４】
そして、必要に応じては、混練工程において得られた混練物に、有機溶剤を添加して常温下で撹拌する撹拌工程、そして、撹拌工程の後に、有機溶剤をさらに添加して常温下で撹拌し、所定の粘度に調整する粘度調整工程を備えていることが好ましい。
【００３５】
２．第１の実施の形態
【００３６】
以下、本実施の形態に係るジョイント糊の具体的な製造方法について、工程毎に説明する。図１は、本実施の形態においてジョイント糊を製造する工程を模式的に説明する図であり、上段（ａ）から下段（ｄ）へと工程が進行していく。
【００３７】
（１）ゴム組成物混練工程
最初に、ジョイント糊用ゴム組成物を混練により製造する。なお、本実施の形態においては、従来と同様に、ジョイント糊用ゴム組成物として、天然ゴムを含有するゴム組成物を混練により製造する。
【００３８】
具体的には、天然ゴムを含むゴム成分に、粘着付与剤や老化防止剤などを配合して混練する。具体的には、例えば、１０〜３０重量部の天然ゴムと７０〜９０重量部の合成ゴム（主としてＳＢＲ）からなるゴム成分１００重量部に対して、１５〜２０重量部の粘着付与剤（主としてフェノール樹脂系粘着付与剤）、１〜３重量部の老化防止剤（主として耐オゾン性老化防止剤）、その他の配合剤（カーボンブラック、酸化亜鉛、硫黄、加硫促進剤など）をニーダーなどの混練機に投入して混練し、ジョイント糊用ゴム組成物６を得る。
【００３９】
（２）押出工程
次に、上記で得られたジョイント糊用ゴム組成物６を、図１（ａ）に示すように、押出機１を用いて押出す。具体的には、図２に示すように、ダイプレートの口金２５の吐出口２６が長方形状に形成された押出機１から押出すことにより、シート状に形成されたジョイント糊用ゴム組成物６を得る。
【００４０】
（３）冷却工程
次に、シート状に形成されたジョイント糊用ゴム組成物６を、従来と同様に、冷却ドラム２０で冷却しながら搬送し、ベルトコンベア２２上でオートカッター２１を用いて所定の長さに切り取り、ライナー２３と重ね合わせた状態で巻き取りロール２４に巻き取る。
【００４１】
（４）浸漬工程
次に、巻き取られたジョイント糊用ゴム組成物を所定の長さ巻出して、図１（ｂ）に示すように、有機溶剤２８中に浸漬する。具体的には、有機溶剤２８が蓄えられた浸漬容器２７中に、ジョイント糊用ゴム組成物６を投入する。投入されたジョイント糊用ゴム組成物６は、時間の経過に伴って、有機溶剤２８を吸収して膨潤していく。
【００４２】
有機溶剤としては、ジョイント糊用ゴム組成物を膨潤、溶解させることができる有機溶剤であれば、特に限定されず、ヘキサン、シクロヘキサンなどの脂肪族炭化水素、トルエン、キシレンなどの芳香族炭化水素、ゴム揮発油、沸点範囲が８０〜１６０℃の石油留分、ナフサなどを使用することができる。これらの内でも、引火性などの危険性が低く、適度な溶解性と乾燥性を有するナフサやトルエンを好ましく使用することができる。
【００４３】
なお、浸漬時間としては、前記したように、８〜８５時間であることが好ましく、１２〜８０時間であることがより好ましい。
【００４４】
（５）混練工程
所定の時間、ジョイント糊用ゴム組成物６を有機溶剤２８中に浸漬したら、次に、図１（ｃ）に示すように、膨潤したゴム３１をニーダーなどの混練機３０に投入し、常温下、好ましくは５〜１５時間、より好ましくは５〜１０時間、混練を行う。これにより、膨潤したゴム３１にせん断力が加わって、ジョイント糊用ゴム組成物が小さく潰れて、有機溶剤中に分散していくため、分散度が高くなり、ジョイント糊用ゴム組成物が均一に分散した混練物をジョイント糊として得ることができる。このとき、ニーダーの回転数は、十分なせん断力を発揮させるという観点から、１５〜２０ｒｐｍであることが好ましい。
【００４５】
（６）撹拌工程および粘度調整工程
本実施の形態において、上記した混練工程において得られた混練物の粘度が、ジョイント糊として不十分である場合、必要に応じて、撹拌工程、粘度調整工程を設けることが好ましい。
【００４６】
（ａ）撹拌工程
撹拌工程は、図１（ｄ）に示すように、混練工程において得られた混練物３４を撹拌装置３２に投入し、さらに有機溶剤を追加投入して、常温下で撹拌することにより、混練物の粘度を低下させる工程であり、具体的には、５〜１５時間、撹拌を行うことが好ましい。
【００４７】
（ｂ）粘度調整工程
撹拌工程によっても、適切な粘度に到達できなかった場合には、所望する粘度、例えば、６０〜７０ｍＰａ・ｓの粘度となるまで、有機溶剤をさらに追加投入して、常温下で撹拌を行う。
【００４８】
以上の工程を経て製造されたジョイント糊は、十分高い分散度であるため、タイヤ用ゴム部材に均一な粘着力を十分に付与することができる。
【００４９】
３．第２の実施の形態
上記した第１の実施の形態によれば、十分高い分散度のジョイント糊を得ることができるが、それに要する時間が長いため、決して効率的とは言えない、そこで、本発明者は、より効率的な製造方法について検討を進め、以下に説明する本実施の形態に思い至った。
【００５０】
即ち、基本的には、上記した第１の実施の形態と同じ工程でジョイント糊を製造するが、押出機からの押出に際してジョイント糊用ゴム組成物を細い棒状に押出し、その後ゴムペレットに細分化して、有機溶剤への浸漬時、有機溶剤と十分に接触できるようにすることにより、短時間で、ジョイント糊用ゴム組成物を膨潤させることができ、効率的にジョイント糊を製造することができる。
【００５１】
具体的には、第１の実施の形態に示した浸漬工程の手前に、以下の各工程を設けることにより、十分高い分散度のジョイント糊を、効率的に製造することができる。
・ゴム組成物混練工程：ジョイント糊用ゴム組成物を混練する工程
・押出工程          ：混練されたジョイント糊用ゴム組成物を、複数の円形の吐出口を
有するダイプレートから棒状に押出す工程
・冷却工程          ：棒状に押出されたジョイント糊用ゴム組成物を冷却する工程
・細分化工程        ：冷却されたジョイント糊用ゴム組成物を所定の寸法でカットして
円柱状のゴムペレットに細分化する工程
【００５２】
図３は本実施の形態においてジョイント糊を製造する工程を模式的に説明する図であり、上段（ａ）から下段（ｄ）へと工程が進行していく。図３に示すように、本実施の形態においても、第１の実施の形態と同様に工程が進行しているが、上記したように、押出工程の内容が第１の実施の形態と異なっており、また細分化工程を新たに設けている。
【００５３】
以下、この押出工程と細分化工程について、詳細に説明する。
【００５４】
（１）押出工程
本実施の形態における押出工程は、混練されたジョイント糊用ゴム組成物６を押出機１を用いて押出す点においては、第１の実施の形態と同様であるが、本実施の形態においては、ダイプレートの口金に形成された吐出口の形状が異なっている。
【００５５】
図４は、図３に示した押出機１において、ダイプレートの口金に形成された吐出口の形状を説明する図である。図４に示すように、ダイプレートの口金２には円形に形成された吐出口３が複数設けられている。このように複数の円形の吐出口を有するダイプレートを用いて押出すことにより、細い棒状にジョイント糊用ゴム組成物を押出すことができる。
【００５６】
このとき、円形状の吐出口３の径は、細すぎるとスムーズな押出しができなくなり、太過ぎると有機溶剤によるジョイント糊用ゴム組成物の膨潤に時間がかかるため、３〜６ｍｍであることが好ましい。
【００５７】
（２）細分化工程
上記押出工程において、押出機１により棒状に押出されたジョイント糊用ゴム組成物６は、図３（ａ）に示すように、冷却水が蓄えられた冷却水槽４中を通過させて冷却した後、ゴムペレットへと細分化する。
【００５８】
図５は、本実施の形態において細分化されたゴムペレットの側面図である。図５に示すように、ゴムペレット１７は断面が円形状（図示せず）で側面が長方形の細い棒状である。なお、図５においてａは長さであり、ｂは径である。
【００５９】
このように、ゴムペレットに細分化することにより、図３（ｂ）に示すように、浸漬容器２７内の有機溶剤２８に浸漬したとき、細分化されたジョイント糊用ゴム組成物６と有機溶剤２８との接触面積が大きくなり、短時間で十分にゴムペレットを膨潤させて、膨潤したゴム３１とすることができ、混練工程以降の工程に短時間で引き渡すことができるため、効率的に、ジョイント糊を製造することができる。
【００６０】
なお、カット方法については特に限定されないが、図３（ａ）に示すロータリーカッター５を用いてカットすることが好ましい。このようなロータリーカッター５を用いることにより、工程の流れを止めることなく連続的に、棒状に押出されたジョイント糊用ゴム組成物をカットすることができるため、生産効率上有利である。カットされたジョイント糊用ゴム組成物は、その後、受容器７中に蓄えられる。
【００６１】
カットされたゴムペレットのサイズとしては、長すぎると十分な表面積を確保できず、有機溶剤によるジョイント糊用ゴム組成物の膨潤に時間がかかり、短すぎるとカットが煩雑になるため、長さａは５〜１０ｍｍであることが好ましい。なお、径ｂは押出径と同じで３〜６ｍｍであることが好ましい。
【実施例】
【００６２】
次に、実施例により、本発明をより具体的に説明する。
【００６３】
［１］実施例
１．ジョイント糊の製造
（１）ゴム組成物混練工程
最初に、混練機に、ＳＢＲ７０質量部、ＮＲ３０質量部、タッキロール１８質量部、老化防止剤３質量部、ステアリン酸３質量部、酸化亜鉛２質量部、マルカレッツ２質量部、セイミ硫黄３質量部を投入して、１５０℃で０．３時間混練し、ジョイント糊用ゴム組成物を製造した。
【００６４】
（２）押出工程
次に、ジョイント糊用ゴム組成物を、押出機を用いて押出した。
【００６５】
（ａ）実施例１、２
厚み１．０ｍｍ（実施例１）、０．５ｍｍ（実施例２）の吐出口（幅３００ｍｍ）が形成されたダイプレートを用いて、シート状にジョイント糊用ゴム組成物を押出した。
【００６６】
（ｂ）実施例３〜１０
径が１０ｍｍ（実施例３、４）、７ｍｍ（実施例５、６）、５ｍｍ（実施例７〜１０）の円形の吐出口が形成されたダイプレートを用いて、棒状にジョイント糊用ゴム組成物を押出した。
【００６７】
（３）冷却工程
次に、押出した各ジョイント糊用ゴム組成物を冷却水槽で冷却した。
【００６８】
（４）細分化工程
次に、実施例３〜１０の棒状に押出された各ジョイント糊用ゴム組成物について、ロータリーカッターを使用して、長さ１０ｍｍにカットしてペレット化した。
【００６９】
（５）浸漬工程
次に、各ジョイント糊用ゴム組成物の２８ｋｇを、ナフサ４０ｋｇが蓄えられた浸漬容器に投入し、表１に示す浸漬時間、浸漬した。
【００７０】
（６）混練工程
次に、上記で得られた浸漬ゴムの全量６８ｋｇをニーダーに投入すると共に、ナフサ２２ｋｇを投入して、回転数１５ｒｐｍ〜２０ｒｐｍで７時間、混練りした（常温下）。
【００７１】
（７）撹拌工程
次に、上記で得られた混練物の全量９０ｋｇを撹拌機に投入すると共に、ナフサ１４２ｋｇを投入して、８時間、撹拌した（常温下）。
【００７２】
（８）粘度調整工程
次に、撹拌機にナフサを適宜投入して、６０〜７０ｍＰａ・ｓに粘度調整し（常温下）、各実施例のジョイント糊を製造した。
【００７３】
［２］比較例
別途、同じジョイント糊用ゴム組成物を用いて、厚み１．０ｍｍ、幅５０ｍｍに成形し、ナフサに１２時間浸漬し、１００℃の加熱をしながら混練（７時間）して、その後８時間撹拌し、比較例のジョイント糊を製造した。
【００７４】
［３］評価
１．評価項目
製造された各例のジョイント糊について、以下の項目について評価した。
【００７５】
（１）溶け残りの有無
各ジョイント糊をろ紙でこし取り、溶け残りの有無について評価した。
【００７６】
（２）分散度
各ジョイント糊をカーボン分散測定して、分散度を測定し、評価した。
【００７７】
２．評価結果
評価結果を表１に示す。なお、表１には、併せて、各実施例におけるジョイント糊の製造効率を評価するために、製造に要した浸漬開始からの時間を総時間として示し、実施例１からの短縮時間を示している。
【００７８】
【表１】
2019123178.tif 000003
【００７９】
表１より、全ての実施例において、比較例に比べて、分散度が高くなっていることが分かる。そして、溶け残りがなかった各実施例においては、特に、分散度が高くなっていることが分かる。
【００８０】
そして、このように分散度が高くなっているため、各実施例のジョイント糊をタイヤ用ゴム部材に塗布した場合、粘着力を十分に付与することができる。
【００８１】
また、実施例の内、ジョイント糊用ゴム組成物をペレット化してジョイント糊を製造した実施例では、製造時間の短縮が可能で、効率的にジョイント糊を製造できることが分かる。
【００８２】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００８３】
１、１８              押出機
２、２５              ダイプレートの口金
３、２６              吐出口
４                    冷却水槽
５                    ロータリーカッター
６、１９              ジョイント糊用ゴム組成物
７                    受容器
１７                  ゴムペレット
２０                  冷却ドラム
２１                  オートカッター
２２                  ベルトコンベア
２３                  ライナー
２４                  巻き取りロール
２７                  浸漬容器
２８                  有機溶剤
３０                  混練機
３１                  膨潤したゴム
３２                  撹拌装置
３３                  ジョイント糊
３４                  混練物
ａ                    ゴムペレットの長さ
ｂ                    ゴムペレットの径
【図１】
2019123178.tif 000004
【図２】
2019123178.tif 000005
【図３】
2019123178.tif 000006
【図４】
2019123178.tif 000007
【図５】
2019123178.tif 000008
【図６】
2019123178.tif 000009